이어서 , 시약 주입 용기 , 냉각관 , 재킷 가열기 및 교반 장치 를 구비 한 반응기 내 에 , 폴 리오르 가 노실 록산 라텍스 ( L - 1 ) 119 . 5 부 , 폴리 옥시 에틸렌 알킬 페닐에테르 황산나트륨 0 . 8 부 를 투입 하 고 , 증류수 203 부 를 첨가 하 고 , 혼합 하 였 다 . 그 후 , n - 부틸 아크릴 레이트 53 . 2 부 , 아릴 메타크릴 레이트 0 . 21 부 , 1 , 3 - 부틸렌 글리콜 디 메타크릴 레이트 0 . 11 부 및 tert - 부틸 하이드 로퍼 옥사이드 0 . 13 부 로 이루어지 는 혼합물 을 첨가 했 다 . 이 반응기 에 질소 기류 를 통과 시킴 으로써 , 분위기 의 질소 치환 을 행하 고 , 60 ℃ 까지 온도 를 올렸 다 . 반응기 의 내부 의 온도 가 60 ℃ 로 된 시점 에서 , 황산 제 1 철 0 . 0001 부 , 에틸렌디아민 4 아세트산 2 나트륨 염 0 . 0003 부 및 롱 갈 리트 0 . 24 부 를 증류수 10 부 에 용해 시킨 수용액 을 첨가 하 여 , 라디칼 중합 을 개시 시켰 다 . 아크릴 레이트 성분 의 중합 에 의해 , 액체 의 온도 는 78 ℃ 까지 상승 했 다 . 1 시간 동안 이 상태 를 유지 하 고 , 아크릴 레이트 성분 의 중합 을 완결 시켜 , 폴 리오르 가 노실 록산 과 부틸 아크릴 레이트 고무 의 복합 고무 라텍스 를 얻 었 다 .